(57)【要約】      （修正有）【課題】従来公知のトリアジン化合物に比べて、有機電界発光素子の寿命特性及び発光効率を顕著に向上させる特定のトリアジン化合物の提供。【解決手段】一般式（１）で示されるトリアジン化合物、及びこれを構成成分とする有機電界発光素子の作製。2019019126.tif 000034【選択図】図１
2019019126.tif 000002
【特許請求の範囲】
【請求項１】
一般式（１）で表されるトリアジン化合物。
【化１】
2019019126.tif 000030
（一般式（１）中、Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい）を表す。
Ａｒ２、及びＡｒ３は、各々独立に、炭素数６〜１８の単環、連結、若しくは縮環の芳香族炭化水素基（該基は、フッ素原子、炭素数１〜４のアルキル基、炭素数１〜４のアルコキシ基、フェニル基、ナフチル基、フェナントリル基、アントリル基、キノリル基、ピラジル基、ピリミジル基、又はピリジル基で置換されていてもよい）、又は６員環のみで構成される炭素数３〜１３の単環、連結、若しくは縮環の含窒素芳香族基（該基は、フッ素原子、炭素数１〜４のアルキル基、炭素数１〜４のアルコキシ基、フェニル基、ナフチル基、フェナントリル基、アントリル基、キノリル基、又はピリジル基で置換されていてもよい）を表す。
Ｒ１及びＲ２は、各々独立に、炭素数１〜４のアルキル基を表す。
ｎは、０〜３の整数を表す。
ｍは、０〜４の整数を表す。）
【請求項２】
Ａｒ１が、同一の基を表し、無置換のフェニル基、無置換のナフチル基、又は無置換のビフェニリル基である請求項１に記載のトリアジン化合物。
【請求項３】
Ａｒ１が、無置換のフェニル基である請求項１又は請求項２に記載のトリアジン化合物。
【請求項４】
Ａｒ２、及びＡｒ３が、各々独立に、無置換の炭素数６〜１８の単環、連結、若しくは縮環の芳香族炭化水素基、ピリジル基で置換された炭素数６〜１８の単環、連結、若しくは縮環の芳香族炭化水素基、ピラジル基で置換された炭素数６〜１８の単環、連結、若しくは縮環の芳香族炭化水素基、ピリミジル基で置換された炭素数６〜１８の単環、連結、若しくは縮環の芳香族炭化水素基、無置換の６員環のみで構成される炭素数３〜１３の単環、連結、若しくは縮環の含窒素芳香族基、又はフェニル基で置換された６員環のみで構成される炭素数３〜１３の単環、連結、若しくは縮環の含窒素芳香族基である請求項１乃至３のいずれか一項に記載のトリアジン化合物。
【請求項５】
Ａｒ２、及びＡｒ３が、各々独立に、フェニル基、ビフェニル基、若しくはフェナントリル基（これらの基は、ピリジル基で置換されていてもよい）、又は無置換の６員環のみで構成される炭素数３〜１３の単環、連結、若しくは縮環の含窒素芳香族基である請求項１乃至４のいずれか一項に記載のトリアジン化合物。
【請求項６】
Ｒ１及びＲ２が、メチル基である請求項１乃至請求項５のいずれか一項に記載のトリアジン化合物。
【請求項７】
ｎ及びｍが０である請求項１乃至請求項６のいずれか一項に記載のトリアジン化合物。
【請求項８】
金属触媒の存在下又は塩基及び金属触媒の存在下に、一般式（２）で表される化合物と、一般式（３）及び（４）で表される化合物とをカップリング反応させることを特徴とする、一般式（１）で表されるトリアジン化合物の製造方法。
【化２】
2019019126.tif 000031
（反応式（１）中、Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい）を表す。
Ａｒ２、及びＡｒ３は、各々独立に、炭素数６〜１８の単環、連結、若しくは縮環の芳香族炭化水素基（該基は、フッ素原子、炭素数１〜４のアルキル基、炭素数１〜４のアルコキシ基、フェニル基、ナフチル基、フェナントリル基、アントリル基、キノリル基、ピラジル基、ピリミジル基、又はピリジル基で置換されていてもよい）、又は６員環のみで構成される炭素数３〜１３の単環、連結、若しくは縮環の含窒素芳香族基（該基は、フッ素原子、炭素数１〜４のアルキル基、炭素数１〜４のアルコキシ基、フェニル基、ナフチル基、フェナントリル基、アントリル基、キノリル基、又はピリジル基で置換されていてもよい）を表す。
Ｒ１及びＲ２は、各々独立に、炭素数１〜４のアルキル基を表す。
ｎは、０〜３の整数を表す。
ｍは、０〜４の整数を表す。
Ｘ１及びＸ２は、各々独立に、塩素原子、臭素原子又はヨウ素原子を表す。
Ｙ１及びＹ２は、各々独立に、ＺｎＲ３、ＭｇＲ４、Ｓｎ（Ｒ５）３又はＢ（ＯＲ６）２を表す。但し、Ｒ３及びＲ４は、各々独立に、塩素原子、臭素原子、又はヨウ素原子を表し、Ｒ５は、炭素数１から４のアルキル基、又はフェニル基を表し、Ｒ６は水素原子、炭素数１から４のアルキル基、又はフェニル基を表し、Ｂ（ＯＲ６）２の２つのＲ６は同一又は異なっていてもよい。また、２つのＲ６は一体となって酸素原子及びホウ素原子を含んで環を形成することもできる。）
【請求項９】
金属触媒の存在下又は塩基及び金属触媒の存在下に、一般式（５）で表される化合物と、一般式（６）及び（７）で表される化合物とをカップリング反応させることを特徴とする、一般式（１）で表されるトリアジン化合物の製造方法。
【化３】
2019019126.tif 000032
（反応式（２）中、Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい）を表す。
Ａｒ２、及びＡｒ３は、各々独立に、炭素数６〜１８の単環、連結、若しくは縮環の芳香族炭化水素基（該基は、フッ素原子、炭素数１〜４のアルキル基、炭素数１〜４のアルコキシ基、フェニル基、ナフチル基、フェナントリル基、アントリル基、キノリル基、ピラジル基、ピリミジル基、又はピリジル基で置換されていてもよい）、又は６員環のみで構成される炭素数３〜１３の単環、連結、若しくは縮環の含窒素芳香族基（該基は、フッ素原子、炭素数１〜４のアルキル基、炭素数１〜４のアルコキシ基、フェニル基、ナフチル基、フェナントリル基、アントリル基、キノリル基、又はピリジル基で置換されていてもよい）を表す。
Ｒ１及びＲ２は、各々独立に、炭素数１〜４のアルキル基を表す。
ｎは、０〜３の整数を表す。
ｍは、０〜４の整数を表す。
Ｘ３及びＸ４は、各々独立に、塩素原子、臭素原子又はヨウ素原子を表す。
Ｙ３及びＹ４は、各々独立に、ＺｎＲ３、ＭｇＲ４、Ｓｎ（Ｒ５）３又はＢ（ＯＲ６）２を表す。但し、Ｒ３及びＲ４は、各々独立に、塩素原子、臭素原子、又はヨウ素原子を表し、Ｒ５は、炭素数１から４のアルキル基、又はフェニル基を表し、Ｒ６は水素原子、炭素数１から４のアルキル基、又はフェニル基を表し、Ｂ（ＯＲ６）２の２つのＲ６は同一又は異なっていてもよい。また、２つのＲ６は一体となって酸素原子及びホウ素原子を含んで環を形成することもできる。）
【請求項１０】
一般式（２）で表されるトリアジン化合物。
【化４】
2019019126.tif 000033
（一般式（１）中、Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい）を表す。
Ｒ１及びＲ２は、各々独立に、炭素数１〜４のアルキル基を表す。
ｎは、０〜３の整数を表す。
ｍは、０〜４の整数を表す。
Ｘ１、及びＸ２は、各々独立に、塩素原子、臭素原子又はヨウ素原子を表す。）
【請求項１１】
請求項１に記載のトリアジン化合物を含有することを特徴とする、有機電界発光素子用材料。
【請求項１２】
請求項１に記載のトリアジン化合物を含有することを特徴とする、有機電界発光素子用電子輸送材料。
【発明の詳細な説明】
【技術分野】
【０００１】
本発明は、有機電界発光素子の構成成分として有用な新規トリアジン化合物、及びそれを含有する有機電界発光素子に関するものである。
【背景技術】
【０００２】
有機電界発光素子は、発光材料を含有する発光層を、正孔輸送層と電子輸送層で挟み、さらにその外側に陽極と陰極を取付け、発光層に注入された正孔及び電子の再結合により生ずる励起子が失活する際の光の放出（蛍光又はりん光）を利用する素子であり、小型のディスプレイだけでなく大型テレビや照明等へ応用されている。なお、正孔輸送層は正孔輸送層と正孔注入層に、発光層は、電子ブロック層と発光層と正孔ブロック層に、電子輸送層は電子輸送層と電子注入層に分割して構成される場合もある。また、有機電界発光素子のキャリア輸送層（電子輸送層又は正孔輸送層）として、金属、有機金属化合物又はその他有機化合物をドープした共蒸着膜を用いる場合もある。
【０００３】
従来の有機電界発光素子は、無機発光ダイオードに比べて駆動電圧が高く、発光輝度や発光効率も低く、素子寿命も著しく低く、幅広い分野での実用化には至っていなかった。最近の有機電界発光素子は前記欠点が徐々に改良されており、モバイル用途を中心に実用化が始まっている。しかしながら、更なる用途拡大には性能向上が必須であり、発光高効率特性、長寿命特性のより優れた材料が求められている。
【０００４】
有機電界発光素子用の材料として、特許文献１又は特許文献２で開示されたトリアジン化合物が挙げられる。しかしながら、発光効率の向上及び長寿命特性の改善の点で更なる改良が求められていた。
【先行技術文献】
【特許文献】
【０００５】
【特許文献１】特開２０１１−１２１９３４号公報
【特許文献２】特開２００８−２８０３３０号公報
【発明の概要】
【発明が解決しようとする課題】
【０００６】
本発明は、従来公知のトリアジン化合物に比べて、有機電界発光素子の発光効率及び寿命特性を顕著に向上させる特定のトリアジン化合物を提供することをその目的とする。
【０００７】
また、本発明は、当該特定のトリアジン化合物を用いてなる発光効率及び長寿命特性に優れた有機電界発光素子用材料を提供することをその目的とする。
【課題を解決するための手段】
【０００８】
本発明者らは、先の課題を解決すべく鋭意検討を重ねた結果、下記一般式（１）で表される、２，５−ジ置換フェニル基を有する事を特徴とする新規なトリアジン化合物を電子輸送層として用いた有機電界発光素子が、従来公知の材料を用いたときに比べて、顕著に高発光効率化、及び長寿命化を示すことを見いだし、本発明を完成するに至った。
【０００９】
すなわち本発明は、下記一般式（１）で表されるトリアジン化合物（以下、トリアジン化合物（１）と称する）及びそれを含有する有機電界発光素子に関するものである。
【００１０】
【化１】
2019019126.tif 000003
【００１１】
（一般式（１）中、Ａｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい）を表す。
Ａｒ２、及びＡｒ３は、各々独立に、炭素数６〜１８の単環、連結、若しくは縮環の芳香族炭化水素基（該基は、フッ素原子、炭素数１〜４のアルキル基、炭素数１〜４のアルコキシ基、フェニル基、ナフチル基、フェナントリル基、アントリル基、キノリル基、ピラジル基、ピリミジル基、又はピリジル基で置換されていてもよい）、又は６員環のみで構成される炭素数３〜１３の単環、連結、若しくは縮環の含窒素芳香族基（該基は、フッ素原子、炭素数１〜４のアルキル基、炭素数１〜４のアルコキシ基、フェニル基、ナフチル基、フェナントリル基、アントリル基、キノリル基、又はピリジル基で置換されていてもよい）を表す。
Ｒ１及びＲ２は、各々独立に、炭素数１〜４のアルキル基を表す。
ｎは、０〜３の整数を表す。
ｍは、０〜４の整数を表す。）
【発明の効果】
【００１２】
本発明のトリアジン化合物（１）は、電子輸送層として用いた際に従来公知のトリアジン化合物に比べて、発光効率及び長寿命特性が顕著に優れる有機電界発光素子を提供することができる。更に、オルト構造の寄与により、膜質のアモルファス性を向上させることができることから、膜の耐熱性及び平滑性を向上させることができるという効果を奏する。このため有機電界発光素子の駆動安定性の向上や、発光効率の向上等の効果が期待される。また、本発明のトリアジン化合物（１）は、そのオルト構造の寄与により、有機溶媒への溶解性が高く、塗布プロセスによる薄膜形成が可能であるという効果を奏する。なおかつ、本発明のトリアジン化合物（１）は、そのオルト構造の寄与により、Ａｒ２及びＡｒ３がフェニレンを介して共役する事により化学的安定性が向上するという効果を奏する。
【発明を実施するための形態】
【００１３】
以下、本発明を詳細に説明する。
【００１４】
本発明は、前記一般式（１）で示されるトリアジン化合物に関するものである。
【００１５】
一般式（１）で示されるトリアジン化合物において、２つのＡｒ１は、同一の基を表し、フェニル基、ナフチル基、又はビフェニル基（これらの基は、フッ素原子、炭素数１〜４のアルコキシ基、炭素数１〜４のアルキル基、フェニル基、ナフチル基、キノリル基、又はピリジル基で置換されていてもよい）を表す。
【００１６】
前記ナフチル基としては、特に限定するものではないが、例えば、１−ナフチル基、２−ナフチル基が挙げられる。このうち、有機電界発光素子性能が優れる点で２−ナフチル基が好ましい。
【００１７】
また、前記ビフェニル基としては、特に限定するものではないが、例えば、１，１’−ビフェニル−２−イル基、１，１’−ビフェニル−３−イル基、１，１’−ビフェニル−４−イル基が挙げられる。このうち、有機電界発光素子性能が優れる点で、１，１’−ビフェニル−２−イル基が好ましい。
【００１８】
前記炭素数１〜４のアルキル基としては、メチル基、エチル基、又は炭素数３〜４の直鎖、分岐、又は環状アルキル基と言い換えることができ、特に限定する物ではないが、例えば、メチル基、エチル基、１−プロピル基、２−プロピル基、１−ブチル基、２−ブチル基、又はｔ−ブチル基等が挙げられる。このうち、有機電界発光素子性能が優れる点でメチル基が好ましい。
【００１９】
前記炭素数１〜４のアルコキシ基としては、メトキシ基、エトキシ基、又は炭素数３〜４の直鎖、分岐、又は環状アルコキシ基と言い換えることができ、特に限定するものではないが、例えば、メトキシ基、エトキシ基、１−プロピルオキシ基、２−プロピルオキシ基、１−ブトキシ基、ｔ−ブトキシ基が挙げられる。このうち、有機電界発光素子性能が優れる点で、メトキシ基が好ましい。
【００２０】
すなわち、Ａｒ１は、有機電界発光素子の寿命に優れる点で、同一の基を表し、無置換のフェニル基、無置換のナフチル基、又は無置換のビフェニリル基であることが好ましく、同一の基を表し、フェニル基、１−ナフチル基、又は１，１’−ビフェニル−３−イル基であることがより好ましく、合成が容易な点で無置換のフェニル基であることがより好ましい。
【００２１】
一般式（１）で示されるトリアジン化合物において、Ａｒ２、及びＡｒ３は、各々独立に、炭素数６〜１８の単環、連結、若しくは縮環の芳香族炭化水素基（該基は、フッ素原子、炭素数１〜４のアルキル基、炭素数１〜４のアルコキシ基、フェニル基、ナフチル基、フェナントリル基、アントリル基、キノリル基、ピラジル基、ピリミジル基、又はピリジル基で置換されていてもよい）、又は６員環のみで構成される炭素数３〜１３の単環、連結、若しくは縮環の含窒素芳香族基（該基は、フッ素原子、炭素数１〜４のアルキル基、炭素数１〜４のアルコキシ基、フェニル基、ナフチル基、フェナントリル基、アントリル基、キノリル基、又はピリジル基で置換されていてもよい）を表す。
【００２２】
前記炭素数１〜４のアルキル基としては、メチル基、エチル基、又は炭素数３〜４の直鎖、分岐、又は環状アルキル基と言い換えることができ、特に限定する物ではないが、例えば、メチル基、エチル基、１−プロピル基、２−プロピル基、１−ブチル基、２−ブチル基、又はｔ−ブチル基等が挙げられる。このうち、有機電界発光素子性能が優れる点でメチル基が好ましい。
【００２３】
前記炭素数１〜４のアルコキシ基としては、メトキシ基、エトキシ基、又は炭素数３〜４の直鎖、分岐、又は環状アルコキシ基と言い換えることができ、特に限定するものではないが、例えば、メトキシ基、エトキシ基、１−プロピルオキシ基、２−プロピルオキシ基、１−ブトキシ基、ｔ−ブトキシ基が挙げられる。このうち、有機電界発光素子性能が優れる点で、メトキシ基が好ましい。
【００２４】
前記炭素数６〜１８の単環、連結、若しくは縮環芳香族炭化水素基としては、特に限定するものではないが、フェニル基、ビフェニル基、テルフェニル基、ナフチル基、アントリル基、フェナントリル基、ピレキニル基、トリフェニレニル基、フルオランテニル基、クリセニル基、フルオレニル基、ベンゾフルオレニル基等が好ましい例として挙げられ、詳しくは、フェニル基、２−ビフェニル基、３−ビフェニル基、４−ビフェニル基、１，１’：４’，１’’−テルフェニル−２−イル基、１，１’：４’，１’’−テルフェニル−３−イル基、１，１’：４’，１’’−テルフェニル−４−イル基、１，１’：４’，１’’−テルフェニル−２’−イル基、１，１’：３’，１’’−テルフェニル−２−イル基、１，１’：３’，１’’−テルフェニル−３−イル基、１，１’：３’，１’’−テルフェニル−４−イル基、１，１’：３’，１’’−テルフェニル−２’−イル基、１，１’：３’，１’’−テルフェニル−４’−イル基、１，１’：３’，１’’−テルフェニル−５’−イル基、１，１’：２’，１’’−テルフェニル−２−イル基、１，１’：２’，１’’−テルフェニル−３−イル基、１，１’：２’，１’’−テルフェニル−４−イル基、１，１’：２’，１’’−テルフェニル−３’−イル基、１，１’：２’，１’’−テルフェニル−４’−イル基、１−ナフチル基、２−ナフチル基、１−フェナントリル基、２−フェナントリル基、３−フェナントリル基、４−フェナントリル基、９−フェナントリル基、１−アントリル基、２−アントリル基、９−アントリル基、１−ピレニル基、２−ピレニル基、４−ピレニル基、１−トリフェニレニル基、２−トリフェニレニル基、１−フルオランテニル基、２−フルオランテニル基、３−フルオランテニル基、７−フルオランテニル基、８−フルオランテニル基、テトラセン−１−イル基、テトラセン−２−イル基、テトラセン−５−イル基、アセナフチレニル基、クリセン−１−イル基、クリセン−２−イル基、クリセン−３−イル基、クリセン−４−イル基、クリセン−５−イル基、クリセン−６−イル基、フルオレン−１−イル基、フルオレン−２−イル基、フルオレン−３−イル基、フルオレン−４−イル基、フルオレン−９−イル基、ベンゾ［ａ］フルオレン−１−イル基、ベンゾ［ａ］フルオレン−２−イル基、ベンゾ［ａ］フルオレン−３−イル基、ベンゾ［ａ］フルオレン−４−イル基、ベンゾ［ａ］フルオレン−５−イル基、ベンゾ［ａ］フルオレン−６−イル基、ベンゾ［ａ］フルオレン−７−イル基、ベンゾ［ａ］フルオレン−８−イル基、ベンゾ［ａ］フルオレン−９−イル基、ベンゾ［ａ］フルオレン−１０−イル基、ベンゾ［ａ］フルオレン−１１−イル基、ベンゾ［ｂ］フルオレン−１−イル基、ベンゾ［ｂ］フルオレン−２−イル基、ベンゾ［ｂ］フルオレン−３−イル基、ベンゾ［ｂ］フルオレン−４−イル基、ベンゾ［ｂ］フルオレン−５−イル基、ベンゾ［ｂ］フルオレン−６−イル基、ベンゾ［ｂ］フルオレン−７−イル基、ベンゾ［ｂ］フルオレン−８−イル基、ベンゾ［ｂ］フルオレン−９−イル基、ベンゾ［ｂ］フルオレン−１０−イル基、ベンゾ［ｂ］フルオレン−１１−イル基、ベンゾ［ｃ］フルオレン−１−イル基、ベンゾ［ｃ］フルオレン−２−イル基、ベンゾ［ｃ］フルオレン−３−イル基、ベンゾ［ｃ］フルオレン−４−イル基、ベンゾ［ｃ］フルオレン−５−イル基、ベンゾ［ｃ］フルオレン−６−イル基、ベンゾ［ｃ］フルオレン−７−イル基、ベンゾ［ｃ］フルオレン−８−イル基、ベンゾ［ｃ］フルオレン−９−イル基、ベンゾ［ｃ］フルオレン−１０−イル基、ベンゾ［ｃ］フルオレン−１１−イル基等が挙げられる。
【００２５】
前記６員環のみで構成される炭素数３〜１３の単環、連結、若しくは縮環含窒素芳香族基としては、特に限定するものではないが、ピリジル基、ビピリジル基、ピリミジル基、アザナフチル基、アザアントリル基、アザフェナントリル基、ジアザフェナントリル基等が好ましい例として挙げられ、詳しくは、２−ピリミジル基、４−ピリミジル基、５−ピリミジル基、２−ピリジル基、３−ピリジル基、４−ピリジル基、２−キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、アクリジン−１−イル基、アクリジン−２−イル基、アクリジン−３−イル基、アクリジン−４−イル基、アクリジン−９−イル基、フェナントリジン−１−イル基、フェナントリジン−２−イル基、フェナントリジン−３−イル基、フェナントリジン−４−イル基、フェナントリジン−６−イル基、フェナントリジン−７−イル基、フェナントリジン−８−イル基、フェナントリジン−９−イル基、フェナントリジン−１０−イル基、１，１０−フェナントロリン−２−イル基、１，１０−フェナントロリン−３−イル基、１，１０−フェナントロリン−４−イル基、１，１０−フェナントロリン−５−イル基等が挙げられる。
【００２６】
Ａｒ２、及びＡｒ３については、有機電界発光素子性能が優れる点で、炭素数６〜１８の単環、連結、若しくは縮環の芳香族炭化水素基、又は６員環のみで構成される炭素数３〜１３の単環、連結、若しくは縮環の含窒素芳香族基（これらの基は、各々独立して、メチル基、フェニル基、フェナントリル基、ピラジル基、ピリミジル基、又はピリジル基で置換されていてもよい）が好ましく、各々独立して、無置換の炭素数６〜１８の単環、連結、若しくは縮環の芳香族炭化水素基、ピリジル基で置換された炭素数６〜１８の単環、連結、若しくは縮環の芳香族炭化水素基、ピラジル基で置換された炭素数６〜１８の単環、連結、若しくは縮環の芳香族炭化水素基、ピリミジル基で置換された炭素数６〜１８の単環、連結、若しくは縮環の芳香族炭化水素基、無置換の６員環のみで構成される炭素数３〜１３の単環、連結、若しくは縮環の含窒素芳香族基、又はフェニル基で置換された６員環のみで構成される炭素数３〜１３の単環、連結、若しくは縮環の含窒素芳香族基であることがより好ましく、各々独立して、フェニル基、ビフェニル基、若しくはフェナントリル基（これらの基は、ピリジル基で置換されていてもよい）、又は無置換の６員環のみで構成される炭素数３〜１３の単環、連結、若しくは縮環の含窒素芳香族基であることがより好ましく、各々独立して、フェニル基、ビフェニリル基、ピリジルフェニル基、ナフチル基、フェナントリル基、ピリジル基、フェニルピリジル基、キノリル基、又はイソキノリル基であることがより好ましい。
【００２７】
一般式（１）で示されるトリアジン化合物において、Ｒ１及びＲ２は、各々独立に、炭素数１〜４のアルキル基を表す。
【００２８】
前記炭素数１〜４のアルキル基としては、チル基、エチル基、又は炭素数３〜４の直鎖、分岐、又は環状アルキル基と言い換えることができ、特に限定するものではないが、例えば、メチル基、エチル基、１−プロピル基、２−プロピル基、１−ブチル基、２−ブチル基、又はｔ−ブチル基等が挙げられる。
【００２９】
一般式（１）で示されるトリアジン化合物において、ｎは、０〜３の整数を表す。ｎは、有機電界発光素子性能が優れる点で０〜１が好ましく、合成が容易な点で０が好ましい。
【００３０】
一般式（１）で示されるトリアジン化合物において、ｍは０〜４の整数を表す。ｍは、有機電界発光素子性能が優れる点で０〜１が好ましく、合成が容易な点で０が好ましい。  
一般式（１）で示されるトリアジン化合物の具体例としては、以下の（Ａ−１）から（Ａ−９９）を例示できるが、本発明はこれらに限定されるものではない。
【００３１】
【化２】
2019019126.tif 000004
【００３２】
【化３】
2019019126.tif 000005
【００３３】
【化４】
2019019126.tif 000006
【００３４】
【化５】
2019019126.tif 000007
【００３５】
【化６】
2019019126.tif 000008
【００３６】
【化７】
2019019126.tif 000009
【００３７】
【化８】
2019019126.tif 000010
【００３８】
【化９】
2019019126.tif 000011
【００３９】
【化１０】
2019019126.tif 000012
【００４０】
【化１１】
2019019126.tif 000013
【００４１】
【化１２】
2019019126.tif 000014
【００４２】
次に、本発明の製造方法について説明する。
【００４３】
本発明のトリアジン化合物（１）は、金属触媒の存在下又は塩基及び金属触媒の存在下に、次の反応式（１）
【００４４】
【化１３】
2019019126.tif 000015
【００４５】
（反応式（１）中、Ａｒ１、Ａｒ２、Ａｒ３、Ｒ１、Ｒ２、ｍ、及びｎは、前記一般式（１）と同じ定義を表す。Ｘ１及びＸ２は、各々独立に、塩素原子、臭素原子又はヨウ素原子を表す。Ｙ１及びＹ２は、各々独立に、ＺｎＲ３、ＭｇＲ４、Ｓｎ（Ｒ５）３又はＢ（ＯＲ６）２を表す。但し、Ｒ３及びＲ４は、各々独立に、塩素原子、臭素原子、又はヨウ素原子を表し、Ｒ５は、炭素数１から４のアルキル基、又はフェニル基を表し、Ｒ６は水素原子、炭素数１から４のアルキル基、又はフェニル基を表し、Ｂ（ＯＲ６）２の２つのＲ６は同一又は異なっていてもよい。また、２つのＲ６は一体となって酸素原子及びホウ素原子を含んで環を形成することもできる。）、又は反応式（２）
【００４６】
【化１４】
2019019126.tif 000016
【００４７】
（反応式（２）中、Ａｒ１、Ａｒ２、Ａｒ３、Ｒ１、Ｒ２、ｍ、及びｎは、前記一般式（１）と同じ定義を表す。Ｘ３及びＸ４は、各々独立に、塩素原子、臭素原子又はヨウ素原子を表す。Ｙ３及びＹ４は、各々独立に、ＺｎＲ３、ＭｇＲ４、Ｓｎ（Ｒ５）３又はＢ（ＯＲ６）２を表す。但し、Ｒ３及びＲ４は、各々独立に、塩素原子、臭素原子、又はヨウ素原子を表し、Ｒ５は、炭素数１から４のアルキル基、又はフェニル基を表し、Ｒ６は水素原子、炭素数１から４のアルキル基、又はフェニル基を表し、Ｂ（ＯＲ６）２の２つのＲ６は同一又は異なっていてもよい。また、２つのＲ６は一体となって酸素原子及びホウ素原子を含んで環を形成することもできる。）
で示される方法により製造することができる。
【００４８】
また、以降、一般式（２）で表される化合物については化合物（２）と称する。なお、化合物（３）〜化合物（７）についても同義とする。
【００４９】
前述の通り、Ｙ１、Ｙ２、Ｙ３及びＹ４は、各々独立に、ＺｎＲ３、ＭｇＲ４、Ｓｎ（Ｒ５）３又はＢ（ＯＲ６）２を表す。但し、Ｒ３及びＲ４は、各々独立に、塩素原子、臭素原子、又はヨウ素原子を表し、Ｒ５は、炭素数１から４のアルキル基、又はフェニル基を表し、Ｒ６は水素原子、炭素数１から４のアルキル基、又はフェニル基を表し、Ｂ（ＯＲ６）２の２つのＲ６は同一又は異なっていてもよい。また、２つのＲ６は一体となって酸素原子及びホウ素原子を含んで環を形成することもできる。
【００５０】
前記のＺｎＲ３、及びＭｇＲ４としては、特に限定するものではないが、例えば、ＺｎＣｌ、ＺｎＢｒ、ＺｎＩ、ＭｇＣｌ、ＭｇＢｒ、又はＭｇＩ等が例示できる。
【００５１】
Ｓｎ（Ｒ５）３としては、特に限定するものではないが、例えば、Ｓｎ（Ｍｅ）３、又はＳｎ（Ｂｕ）３等が例示できる。
【００５２】
Ｂ（ＯＲ６）２としては、特に限定するものではないが、例えば、Ｂ（ＯＨ）２、Ｂ（ＯＭｅ）２、Ｂ（ＯｉＰｒ）２、又はＢ（ＯＢｕ）２等が例示できる。また、２つのＲ６が一体となって酸素原子及びホウ素原子を含んで環を形成した場合のＢ（ＯＲ６）２の例としては、特に限定するものではないが、例えば、次の（Ｃ−１）から（Ｃ−６）で示される基が例示でき、収率がよい点で（Ｃ−２）で示される基が望ましい。
【００５３】
【化１５】
2019019126.tif 000017
【００５４】
反応式（１）で用いられる化合物（２）は、下記の反応式（３）で表わされるカップリング反応によって合成可能である。
【００５５】
【化１６】
2019019126.tif 000018
【００５６】
（反応式（３）中、Ａｒ１、Ｒ１、Ｒ２、ｍ、及びｎは、前記一般式（１）と同じ定義を表す。Ｘ１、Ｘ２、及びＸ５は、塩素原子、臭素原子又はヨウ素原子を表す。）
化合物（２）は、特に限定するものではないが、例えば、以下の（Ｂ−１）から（Ｂ−２７）で示される化合物を例示する事ができる。
【００５７】
【化１７】
2019019126.tif 000019
【００５８】
【化１８】
2019019126.tif 000020
【００５９】
【化１９】
2019019126.tif 000021
【００６０】
続いて、反応式（１）について説明する。反応式（１）は化合物（２）を、塩基の存在下又は非存在下に、パラジウム触媒の存在下に、化合物（３）及び化合物（４）と反応させ、本発明のトリアジン化合物（１）を得る方法であり、鈴木−宮浦反応、根岸反応、玉尾−熊田反応、スティレ反応等の、一般的なカップリング反応の反応条件を適用することにより、収率よく目的物を得ることができる。
【００６１】
反応式（１）で用いることのできるパラジウム触媒としては、特に限定するものではないが、例えば、塩化パラジウム、酢酸パラジウム、トリフルオロ酢酸パラジウム、硝酸パラジウム等の塩を例示することができる。さらに、π−アリルパラジウムクロリドダイマー、パラジウムアセチルアセトナト、トリス（ジベンジリデンアセトン）ジパラジウム、ジクロロビス（トリフェニルホスフィン）パラジウム、テトラキス（トリフェニルホスフィン）パラジウム、又はジクロロ（１，１’−ビス（ジフェニルホスフィノ）フェロセン）パラジウム等の錯化合物を例示することができる。中でも、第三級ホスフィンを配位子として有するパラジウム錯体は反応収率がよい点でさらに好ましく、入手容易であり、反応収率がよい点で、トリフェニルホスフィンを配位子として有するパラジウム錯体が特に好ましい。
【００６２】
第三級ホスフィンを配位子として有するパラジウム錯体は、パラジウム塩又は錯化合物に第三級ホスフィンを添加し、反応系中で調製することもできる。この際用いることのできる第三級ホスフィンとしては、特に限定するものではないが、例えば、トリフェニルホスフィン、トリメチルホスフィン、トリブチルホスフィン、トリ（ｔｅｒｔ−ブチル）ホスフィン、トリシクロヘキシルホスフィン、ｔｅｒｔ−ブチルジフェニルホスフィン、９，９−ジメチル−４，５−ビス（ジフェニルホスフィノ）キサンテン、２−（ジフェニルホスフィノ）−２’−（Ｎ，Ｎ−ジメチルアミノ）ビフェニル、２−（ジ−ｔｅｒｔ−ブチルホスフィノ）ビフェニル、２−（ジシクロヘキシルホスフィノ）ビフェニル、ビス（ジフェニルホスフィノ）メタン、１，２−ビス（ジフェニルホスフィノ）エタン、１，３−ビス（ジフェニルホスフィノ）プロパン、１，４−ビス（ジフェニルホスフィノ）ブタン、１，１’−ビス（ジフェニルホスフィノ）フェロセン、トリ（２−フリル）ホスフィン、トリ（ｏ−トリル）ホスフィン、トリス（２，５−キシリル）ホスフィン、（±）−２，２’−ビス（ジフェニルホスフィノ）−１，１’−ビナフチル、又は２−ジシクロヘキシルホスフィノ−２’，４’，６’−トリイソプロピルビフェニル等が例示できる。入手容易であり、反応収率がよい点で、２−ジシクロヘキシルホスフィノ−２’，４’，６’−トリイソプロピルビフェニル又はトリフェニルホスフィンが好ましい。第三級ホスフィンとパラジウム塩又は錯化合物とのモル比は、１：１０〜１０：１が好ましく、反応収率がよい点で１：２〜５：１がさらに好ましい。
【００６３】
反応式（１）で用いることのできる塩基としては、特に限定するものではないが、例えば、水酸化ナトリウム、水酸化カリウム、炭酸ナトリウム、炭酸カリウム、炭酸リチウム、炭酸セシウム、リン酸カリウム、リン酸ナトリウム、フッ化ナトリウム、フッ化カリウム、又はフッ化セシウム等を例示することができ、収率がよい点で炭酸カリウムが望ましい。塩基と化合物（２）とのモル比は、１：２から１０：１の範囲が望ましく、収率がよい点で１：１から３：１の範囲がさらに望ましい。
【００６４】
反応式（１）で用いる化合物（２）と化合物（３）とのモル比は、１：２から５：１の範囲が望ましく、収率がよい点で１：２から２：１の範囲がさらに望ましい。
【００６５】
反応式（１）で用いる化合物（２）と化合物（４）とのモル比は、１：２から５：１の範囲が望ましく、収率がよい点で１：２から２：１の範囲がさらに望ましい。
【００６６】
反応式（１）で用いることのできる溶媒として、水、ジメチルスルホキシド、ジメチルホルムアミド、テトラヒドロフラン、１，４−ジオキサン、ジメトキシエタン、トルエン、ベンゼン、ジエチルエーテル、エタノール、メタノール又はキシレン等が例示でき、これらを適宜組み合わせて用いてもよい。収率がよい点でジオキサン又はテトラヒドロフランと水の混合溶媒を用いることが望ましい。
【００６７】
反応式（１）は、０℃から１５０℃から適宜選ばれた温度で実施することができ、収率がよい点で５０℃から１００℃で行うことがさらに望ましい。
【００６８】
本発明のトリアジン化合物（１）は、反応式（１）の終了後に通常の処理をすることで得られる。必要に応じて、再結晶、カラムクロマトグラフィー又は昇華等で精製してもよい。
【００６９】
また、反応式（１）は化合物（２）と化合物（３）を反応させて１置換体を単離した後、化合物（４）を反応させて本発明のトリアジン化合物（１）を得る事もできる。
【００７０】
反応式（２）は、反応式（１）と同様な条件を用いて本発明のトリアジン化合物（１）を得る事が可能である。
【００７１】
反応式（３）は、反応式（１）と同様な条件を用いて化合物（２）を得る事が可能である。
【００７２】
本願発明のトリアジン化合物（１）については、特に限定するものではないが、例えば、有機電界発光素子、や光電素子等の有機電子素子用途に用いることができる。
【００７３】
以下、本発明のトリアジン化合物（１）を含む有機電界発光素子について説明する。
【００７４】
有機電界発光素子における発光層は、広義の意味では、陰極と陽極からなる電極に電流を流した際に発光する層のことを指す。具体的には、陰極と陽極からなる電極に電流を流した際に発光する蛍光性化合物を含有する層のことを指す。通常、有機電界発光素子は一対の電極の間に発光層を挟持した構造をとる。
【００７５】
本発明の有機電界発光素子は、必要に応じ発光層の他に、正孔輸送層、電子輸送層、陽極バッファー層及び陰極バッファー層等を有し、陰極と陽極で挟持された構造をとる。具体的には以下に示される構造が挙げられる。
（ｉ）陽極／発光層／陰極
（ｉｉ）陽極／正孔輸送層／発光層／陰極
（ｉｉｉ）陽極／発光層／電子輸送層／陰極
（ｉｖ）陽極／正孔輸送層／発光層／電子輸送層／陰極
（ｖ）陽極／陽極バッファー層／正孔輸送層／発光層／電子輸送層／陰極バッファー層／陰極
本発明のトリアジン化合物（１）については、上記のいずれの層に含まれていてもよいが、有機電界発光素子の発光特性に優れる点で、発光層、電子輸送層、電子注入層、又は電子バッファー層等の層に含まれることが好ましい。
【００７６】
本発明の有機電界発光素子における発光層には、従来公知の発光材料を用いることができる。発光層を形成する方法としては、例えば蒸着法、スピンコート法、キャスト法、ＬＢ法などの公知の方法により薄膜を形成する方法がある。
【００７７】
又、この発光層は、樹脂などの結着材と共に発光材料を溶剤に溶かして溶液とした後、これをスピンコート法などにより塗布して薄膜形成することにより得ることができる。このようにして形成された発光層の膜厚については特に制限はなく、状況に応じて適宜選択することができるが、通常は５ｎｍ〜５μｍの範囲である。
【００７８】
次に正孔注入層、正孔輸送層、電子注入層、電子輸送層等、発光層と組み合わせて有機電界発光素子を構成するその他の層について説明する。
【００７９】
正孔注入層、正孔輸送層は、陽極より注入された正孔を発光層に伝達する機能を有し、この正孔注入層、正孔輸送層を陽極と発光層の間に介在させることにより、より低い電界で多くの正孔が発光層に注入される。
【００８０】
また、陰極から注入され、電子注入層及び／又は電子輸送層より発光層に輸送された電子は、発光層と正孔注入層もしくは正孔輸送層の界面に存在する電子の障壁により、正孔注入層もしくは正孔輸送層に漏れることなく発光層内の界面に累積され、発光効率が向上するなど発光性能の優れた素子となる。
【００８１】
上記正孔注入材料、正孔輸送材料は、正孔の注入もしくは輸送、電子の障壁性の何れかを有するものであり、有機物、無機物の何れであってもよい。この正孔注入材料、正孔輸送材料としては、例えばトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、又、導電性高分子オリゴマー、特にチオフェンオリゴマーなどが挙げられる。正孔注入材料、正孔輸送材料としては、上記のものを使用することができるが、ポルフィリン化合物、芳香族第三級アミン化合物及びスチリルアミン化合物、特に芳香族第三級アミン化合物を用いることが好ましい。
【００８２】
上記芳香族第三級アミン化合物及びスチリルアミン化合物の代表例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（３−メチルフェニル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（３−メチルフェニル）−Ｎ−フェニルアミノ〕トリフェニルアミン（ＭＴＤＡＴＡ）などがあげられる。
【００８３】
又、ｐ型−Ｓｉ、ｐ型−ＳｉＣなどの無機化合物も正孔注入材料、正孔輸送材料として使用することができる。この正孔注入層、正孔輸送層は、上記正孔注入材料、正孔輸送材料を、例えば真空蒸着法、スピンコート法、キャスト法、ＬＢ法などの公知の方法により、薄膜化することにより形成することができる。正孔注入層、正孔輸送層の膜厚については特に制限はないが、通常は５ｎｍ〜５μｍ程度である。この正孔注入層、正孔輸送層は、上記材料の一種又は二種以上からなる一層構造であってもよく、同一組成又は異種組成の複数層からなる積層構造であってもよい。
【００８４】
本発明の有機電界発光素子において、電子輸送層は上記一般式（１）で表されるトリアジン化合物を含むことが好ましい。
【００８５】
当該電子輸送層は、上記一般式（１）で表されるトリアジン化合物を、例えば真空蒸着法、スピンコート法、キャスト法、ＬＢ法などの公知の薄膜形成法により製膜して形成することができる。電子輸送層の膜厚は特に制限はないが、通常は５ｎｍ〜５μｍの範囲で選ばれる。また、この電子輸送層は、一般式（１）で表されるトリアジン化合物を含み、かつ従来公知の電子輸送材料を含んでいてもよく、一種又は二種以上からなる一層構造であってもよいし、或いは、同一組成又は異種組成の複数層からなる積層構造であってもよい。
【００８６】
電子輸送性材料としては、アルカリ金属錯体、アルカリ土類金属錯体、土類金属錯体等が挙げられる。アルカリ金属錯体、アルカリ土類金属錯体、又は土類金属錯体としては、例えば、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、ビス（２−メチル−８−キノリナート）−２−ナフトラートガリウム等が挙げられる。
【００８７】
本発明の有機電界発光素子においては、電子注入性を向上させ、素子特性（例えば、発光効率、定電圧駆動、又は高耐久性）を向上させる目的で、電子注入層を設けてもよい。  
電子注入層として望ましい化合物としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等が挙げられる。また、上記に記した金属錯体やアルカリ金属酸化物、アルカリ土類酸化物、希土類酸化物、アルカリ金属ハロゲン化物、アルカリ土類ハロゲン化物、希土類ハロゲン化物、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃなどの各種酸化物、窒化物、及び酸化窒化物のような無機化合物等も使用できる。  本願発明のトリアジン化合物（１）については、共蒸着や積層させることによって、上記の電子輸送性材料と併用して有機層を形成させることもできる。
【００８８】
又、本発明においては、発光材料は発光層のみに限定することはなく、発光層に隣接した正孔輸送層、又は電子輸送層に１種含有させてもよく、それにより更に有機電界発光素子の発光効率を高めることができる。
【００８９】
本発明の有機電界発光素子に好ましく用いられる基板は、ガラス、プラスチックなどの種類には特に限定はなく、又、透明のものであれば特に制限はない。本発明の有機電界発光素子に好ましく用いられる基板としては例えばガラス、石英、光透過性プラスチックフィルムを挙げることができる。
【００９０】
光透過性プラスチックフィルムとしては、例えばポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルム等が挙げられる。
【００９１】
本発明の有機電界発光素子を作製する好適な例を説明する。例として、前記の陽極／正孔注入層／正孔輸送層／発光層／電子輸送層／電子注入層／陰極からなる有機電界発光素子の作製法について説明する。
【００９２】
まず適当な基板上に、所望の電極用物質、例えば陽極用物質からなる薄膜を、１μｍ以下、好ましくは１０〜２００ｎｍの範囲の膜厚になるように、蒸着やスパッタリングなどの方法により形成させて陽極を作製する。次に、この上に素子材料である正孔注入層、正孔輸送層、発光層、電子輸送層／電子注入層からなる薄膜を形成させる。
【００９３】
なお、陽極と発光層又は正孔注入層の間、及び、陰極と発光層又は電子注入層との間にはバッファー層（電極界面層）を存在させてもよい。
【００９４】
更に上記基本構成層の他に必要に応じてその他の機能を有する層を積層してもよく、例えば正孔ブロック層、電子ブロック層などのような機能層を有していてもよい。
【００９５】
次に、本発明の有機電界発光素子の電極について説明する。有機電界発光素子における陽極としては、仕事関数の大きい（４ｅＶ以上）金属、合金、電気伝導性化合物及びこれらの混合物を電極物質とするものが好ましく用いられる。このような電極物質の具体例としてはＡｕなどの金属、ＣｕＩ、酸化インジウム−スズ（ＩＴＯ）、ＳｎＯ２、ＺｎＯなどの導電性透明材料が挙げられる。
【００９６】
上記陽極は蒸着やスパッタリングなどの方法によりこれらの電極物質の薄膜を形成させ、フォトリソグラフィー法で所望の形状のパターンを形成してもよく、或いは蒸着やスパッタリング時に所望の形状のマスクを介してパターンを形成してもよい。
【００９７】
一方、陰極としては、仕事関数の小さい（４ｅＶ以下）金属（電子注入性金属と称する）、合金、電気伝導性化合物及びこれらの混合物を電極物質とするものが好ましく用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属などが挙げられる。これらの中で、電子注入性及び酸化などに対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物などが好適である。上記陰極は、これらの電極物質を蒸着やスパッタリングなどの方法で薄膜を形成させることにより作製することができる。
【００９８】
前記の様に、適当な基板上に所望の電極用物質、例えば陽極用物質からなる薄膜を１μｍ以下、好ましくは１０〜２００ｎｍの範囲の膜厚になるように、蒸着やスパッタリングなどの方法により形成させて陽極を作製した後、該陽極上に前記の通り正孔注入層、正孔輸送層、発光層、電子輸送層／電子注入層からなる各層薄膜を形成させた後、その上に陰極用物質からなる薄膜を１μｍ以下、好ましくは５０〜２００ｎｍの範囲の膜厚になるように、例えば蒸着やスパッタリングなどの方法により形成させて陰極を設け、所望の有機電界発光素子が得られる。
【００９９】
本発明の有機電界発光素子は、照明用や露光光源のような一種のランプとして使用してもよいし、画像を投影するタイプのプロジェクション装置や、静止画像や動画像を直接視認するタイプの表示装置（ディスプレイ）として使用してもよい。動画再生用の表示装置として使用する場合の駆動方式は単純マトリクス（パッシブマトリクス）方式でもアクティブマトリクス方式でもどちらでもよい。又、異なる発光色を有する本発明の有機電界発光素子を２種以上使用することにより、フルカラー表示装置を作製することが可能である。
【図面の簡単な説明】
【０１００】
【図１】実施例で作製する単層素子の断面図である。
【符号の説明】
【０１０１】
１．ＩＴＯ透明電極付きガラス基板
２．正孔注入層
３．電荷発生層
４．正孔輸送層
５．発光層
６．電子輸送層
７．陰極層
【実施例】
【０１０２】
以下、本発明を実施例に基づきさらに詳細に説明するが、本発明はこれら実施例により何ら限定して解釈されるものではない。
【０１０３】
ＦＤＭＳ測定は、日立製作所製のＭ−８０Ｂを用いて行った。
【０１０４】
１Ｈ−ＮＭＲ測定は、Ｇｅｍｉｎｉ２００（バリアン社製）を用いて行った。
【０１０５】
ガラス転移温度、結晶化温度、及び融点の測定はＤＳＣ装置（日立ハイテクサイエンス製、ＤＳＣ７０２０）を用いて行った。ＤＳＣ測定におけるリファレンスは酸化アルミニウム（Ａｌ２Ｏ３）を使用し、測定サンプルは１０ｍｇで測定を行った。測定の前処理として、試料を３０℃から融点以上の温度まで１５℃／分の速度で温度を上昇させて融解させた後、液体窒素にて急冷を行った。続いて、前処理させたサンプルを３０℃から５℃／分の速度で温度を上昇させ、ガラス転移温度、結晶化温度、及び融点を測定した。
【０１０６】
有機電界発光素子の発光特性は、室温下、作製した素子に直流電流を印加し、ＬＵＭＩＮＡＮＣＥＭＥＴＥＲ（ＢＭ−９）（ＴＯＰＣＯＮ社製）の輝度計を用いて評価した。
【０１０７】
合成実施例−１
【０１０８】
【化２０】
2019019126.tif 000022
【０１０９】
窒素気流下、２−［３−｛（４，４，５，５−テトラメチル−１，３，２−ジオキサボロラン−２−イル）フェニル｝］−４，６−ジフェニル−１，３，５−トリアジン（１５．０ｇ，３４．５ｍｍｏｌ）、１−ブロモ−２，５−ジクロロベンゼン（８．５６ｇ，３７．９ｍｍｏｌ）、及びテトラキス（トリフェニルホスフィン）パラジウム（０．７９６ｇ，０．６８９ｍｍｏｌ）をテトラヒドロフラン（１５０ｍＬ）に溶解した。これに、２Ｍのリン酸カリウム水溶液（５１．７ｍＬ，１０３ｍｍｏｌ）を加え、７０℃で８時間撹拌した。室温まで放冷後、析出した固体を濾別し、水（５０ｍＬ）、アセトン（５０ｍＬ）で固体を洗浄した。この固体を再結晶（溶媒：トルエン）によって精製し、目的の２−［２’，５’−ジクロロビフェニル−３−イル］−４，６−ジフェニル−１，３，５−トリアジン（以下、「化合物  Ｂ−１」とも称する）の白色固体（収量１２．６ｇ、収率８１％）を得た。
【０１１０】
１Ｈ−ＮＭＲ（ＣＤＣｌ３）δ（ｐｐｍ）：７．３３（ｄｄ，Ｊ＝８．７Ｈｚ，２．４Ｈｚ，１Ｈ），７．４７−７．４９（ｍ，２Ｈ），７．５６−７．６３（ｍ，６Ｈ），７．６７（ｄ，Ｊ＝５．４Ｈｚ，２Ｈ），８．７８−８．８３（ｍ，６Ｈ）．
ＦＤＭＳ：４５３
合成実施例−２
【０１１１】
【化２１】
2019019126.tif 000023
【０１１２】
窒素気流下、合成実施例−１で得た２−［２’，５’−ジクロロビフェニル−３−イル］−４，６−ジフェニル−１，３，５−トリアジン（１．５０ｇ，３．３０ｍｍｏｌ）、２−ビフェニルボロン酸（２．５７ｇ，１３．０ｍｍｏｌ）、酢酸パラジウム（１４．８ｍｇ，０．０６６ｍｍｏｌ）、及び２−ジシクロヘキシルホスフィノ−２’，４’，６’−トリイソプロピルビフェニル（６２．９ｍｇ，０．１３２ｍｍｏｌ）をテトラヒドロフラン（３０ｍＬ）に溶解した。これに、２Ｍのリン酸カリウム水溶液（９．９０ｍＬ，１９．８ｍｍｏｌ）を加え、７０℃で２４時間撹拌した。室温まで放冷後、水層を取り除き、有機層から低沸点成分を留去した。得られた析出物をシリカゲルクロマトグラフィー（展開溶媒：トルエン）により精製し、目的の２−［５’−（ビフェニル−２−イル）−１，１’：２’，１’’：２’’，１’’’−クアテルフェニル］−４，６−ジフェニル−１，３，５−トリアジン（化合物  Ａ−４）の白色固体（２．１５ｇ，収率９４％）を得た。
【０１１３】
１Ｈ−ＮＭＲ（ＣＤＣｌ３）δ（ｐｐｍ）：６．５４（ｄ，Ｊ＝７．８Ｈｚ，１Ｈ），６．６７（ｄ，Ｊ＝７．５Ｈｚ，２Ｈ），７．００−７．６１（ｍ，２６Ｈ），８．００（ｓ，１Ｈ），８．４８（ｄ，Ｊ＝８．１Ｈｚ，１Ｈ），８．６９（ｄ，Ｊ＝６．９Ｈｚ，４Ｈ）．  
ＦＤＭＳ：６８９
合成実施例−３
【０１１４】
【化２２】
2019019126.tif 000024
【０１１５】
窒素気流下、合成実施例−１で得た２−［２’，５’−ジクロロビフェニル−３−イル］−４，６−ジフェニル−１，３，５−トリアジン（１．５０ｇ，３．３０ｍｍｏｌ）、９−フェナントレンボロン酸（２．２０ｇ，９．９０ｍｍｏｌ）、酢酸パラジウム（１４．８ｍｇ，０．０６６ｍｍｏｌ）、及び２−ジシクロヘキシルホスフィノ−２’，４’，６’−トリイソプロピルビフェニル（６２．９ｍｇ，０．１３２ｍｍｏｌ）をテトラヒドロフラン（５０ｍＬ）に溶解した。これに、２Ｍのリン酸カリウム水溶液（９．９０ｍＬ，１９．８ｍｍｏｌ）を加え、７０℃で１０時間撹拌した。室温まで冷却後、水（３０ｍＬ）及びメタノール（３０ｍＬ）を加えた。析出した固体を濾別し、水（５０ｍＬ）、アセトン（５０ｍＬ）で固体を洗浄した。得られた析出物をシリカゲルクロマトグラフィー（展開溶媒：トルエン）により精製し、目的の２−［２’，５’−ビス（９−フェナントリル）−ビフェニル−３−イル］−４，６−ジフェニル−１，３，５−トリアジン（化合物  Ａ−７）の白色固体（２．１０ｇ，収率８６％）を得た。
【０１１６】
１Ｈ―ＮＭＲ（ＣＤＣｌ３）δ（ｐｐｍ）：７．２０（ｔ，Ｊ＝７．８Ｈｚ，１Ｈ），７．４６−７．８０（ｍ，１９Ｈ），７．９４−８．０３（ｍ，４Ｈ），８．３０（ｄ，Ｊ＝８．４Ｈｚ，１Ｈ），８．４６（ｄ，Ｊ＝７．８Ｈｚ，１Ｈ），８．５９（ｄ，Ｊ＝７．８Ｈｚ，４Ｈ），８．６４−８．６９（ｍ，２Ｈ），８．７３（ｓ，１Ｈ），８．７８（ｄ，Ｊ＝８．１Ｈｚ，１Ｈ），８．８５（ｄ，Ｊ＝７．８Ｈｚ，１Ｈ）．
ＦＤＭＳ：７３７
得られた化合物  Ａ−７のガラス転移温度は１５８℃であった。また、３５０℃までの測定領域で結晶化温度及び融点は検出されなかった。
【０１１７】
合成実施例−４
【０１１８】
【化２３】
2019019126.tif 000025
【０１１９】
窒素気流下、合成実施例−１で得た２−［２’，５’−ジクロロビフェニル−３−イル］−４，６−ジフェニル−１，３，５−トリアジン（１．５０ｇ，３．３０ｍｍｏｌ）、４−（２−ピリジル）フェニルボロン酸（１．７１ｇ，８．５９ｍｍｏｌ）、酢酸パラジウム（１４．８ｍｇ，０．０６６ｍｍｏｌ）、及び２−ジシクロヘキシルホスフィノ−２’，４’，６’−トリイソプロピルビフェニル（６２．９ｍｇ，０．１３２ｍｍｏｌ）をテトラヒドロフラン（４０ｍＬ）に溶解した。これに、２Ｍのリン酸カリウム水溶液（９．９０ｍＬ，１９．８ｍｍｏｌ）を加え、７０℃で４時間撹拌した。室温まで冷却後、水層を取り除き、有機層から低沸点成分を留去した。得られた析出物をシリカゲルクロマトグラフィー（展開溶媒：トルエン）により精製し、目的の４，６−ジフェニル−２−｛５’−［４−（２−ピリジル）フェニル］−４’’−（２−ピリジル）−１，１’：２’，１’’−テルフェニル−３−イル｝−１，３，５−トリアジン（化合物  Ａ−１９）の白色固体（収量２．１０ｇ、収率９２％）を得た。
【０１２０】
１Ｈ―ＮＭＲ（ＣＤＣｌ３）δ（ｐｐｍ）：７．１６（ｂｒｔ，Ｊ＝５．７Ｈｚ，１Ｈ），７．２６（ｂｒｓ，１Ｈ），７．３９−７．４４（ｍ，４Ｈ），７．５３−７．６３（ｍ，７Ｈ），７．６７（ｄ，Ｊ＝７．８Ｈｚ，２Ｈ），７．７８−７．９２（ｍ，８Ｈ），８．１４（ｄ，Ｊ＝８．４Ｈｚ，２Ｈ），８．６２−８．６８（ｍ，２Ｈ），８．７２−８．７８（ｍ，６Ｈ）．
ＦＤＭＳ：６９１
得られた化合物  Ａ−１９のガラス転移温度は１２４℃、結晶化温度は１８０℃、融点は２８０℃であった。
【０１２１】
参考例−１
特開２００８−２８３３０の実施例６に記載の化合物である、２，４−ジフェニル−６−［４，４’’−ビス（２−ピリジル）−［１，１’：３’，１’’］−テルフェニル−５’−イル］−１，３，５−トリアジン（下記  ＥＴＬ−２）のＤＳＣ測定を実施した。本化合物のガラス転移温度は１０８℃、結晶化温度は１３５℃、融点は２８２℃であった。尚、本化合物は特開２００８−２８０３３０に記載された方法にて合成し、ＤＳＣ測定は本願の合成実施例−４と同じ条件にて行った。
【０１２２】
【化２４】
2019019126.tif 000026
【０１２３】
合成実施例−５
【０１２４】
【化２５】
2019019126.tif 000027
【０１２５】
窒素気流下、合成実施例−１で得た２−［２’，５’−ジクロロビフェニル−３−イル］−４，６−ジフェニル−１，３，５−トリアジン（１．５０ｇ，３．３０ｍｍｏｌ）、３−キノリンボロン酸（１．３７ｇ，７．９２ｍｍｏｌ）、酢酸パラジウム（１４．８ｍｇ，０．０６６ｍｍｏｌ）、及び２−ジシクロヘキシルホスフィノ−２’，４’，６’−トリイソプロピルビフェニル（６２．９ｍｇ，０．１３２ｍｍｏｌ）をテトラヒドロフラン（５０ｍＬ）に溶解した。これに、２Ｍのリン酸カリウム水溶液（９．９０ｍＬ，１９．８ｍｍｏｌ）を加え、７０℃で１４時間撹拌した。室温まで冷却後、水層を取り除き、有機層から低沸点成分を留去した。得られた析出物をシリカゲルクロマトグラフィー（展開溶媒：トルエン）により精製し、目的の２−［２’，５’−ビス（３−キノリル）−ビフェニル−３−イル］−４，６−ジフェニル−１，３，５−トリアジン（化合物  Ａ−２７）の白色固体（収量１．５７ｇ，収率７４％）を得た。
【０１２６】
１Ｈ―ＮＭＲ（ＣＤＣｌ３）δ（ｐｐｍ）：７．４３−７．６７（ｍ，１１Ｈ），７．７４−７．８１（ｍ，３Ｈ），７．９２−８．０３（ｍ，２Ｈ），８．０１−８．０３（ｍ，２Ｈ），８．１７−８．２０（ｍ，２Ｈ），８．４８（ｓ，１Ｈ），８．６６（ｄ，Ｊ＝７．２Ｈｚ，４Ｈ），８．６６−８．６７（ｍ，１Ｈ），８．７８（ｂｒｓ，２Ｈ），９．３５（ｂｒｓ，１Ｈ）．
ＦＤＭＳ：６３９
得られた化合物  Ａ−２７のガラス転移温度は１２７℃であった。また、３５０℃までの測定領域で結晶化温度及び融点は検出されなかった。
【０１２７】
以上の結果より、本願化合物は従来公知の化合物と比べて高いガラス転移温度、及び高い結晶化温度を有する事が見出された。特に、高い結晶化温度を有することによって薄膜形成時に高いアモルファス性が期待でき、本願化合物を用いた有機電界発光素子を作製した際に高い駆動安定性や高発光効率化が期待できる。
【０１２８】
続いて、素子評価に用いた化合物の構造式及びその略称を以下に示す。
【０１２９】
【化２６】
2019019126.tif 000028
【０１３０】
素子実施例−１
基板には、２ｍｍ幅の酸化インジウム−スズ（ＩＴＯ）膜（膜厚１１０ｎｍ）がストライプ状にパターンされたＩＴＯ透明電極付きガラス基板を用いた。この基板をイソプロピルアルコールで洗浄した後、オゾン紫外線洗浄にて表面処理を行った。洗浄後の基板に、真空蒸着法で各層の真空蒸着を行い、断面図を図１に示すような発光面積４ｍｍ２有機電界発光素子を作製した。なお、各有機材料は抵抗加熱方式により成膜した。
【０１３１】
まず、真空蒸着槽内に前記ガラス基板を導入し、１．０×１０−４Ｐａまで減圧した。
【０１３２】
その後、図１の１で示すＩＴＯ透明電極付きガラス基板上に有機化合物層として、正孔注入層２、電荷発生層３、正孔輸送層４、発光層５、電子輸送層６、及び陰極層７を、この順番に積層させながら、いずれも真空蒸着で成膜した。
【０１３３】
正孔注入層２としては、昇華精製したＨＩＬを０．１５ｎｍ／秒の速度で６５ｎｍ成膜した。
【０１３４】
電荷発生層３としては、昇華精製したＨＡＴを０．０５ｎｍ／秒の速度で５ｎｍ成膜した。
【０１３５】
正孔輸送層４としては、ＨＴＬを０．１５ｎｍ／秒の速度で１０ｎｍ成膜した。
【０１３６】
発光層５としては、ＥＭＬ−１とＥＭＬ−２を９５：５（重量比）の割合で２５ｎｍ成膜した（成膜速度０．１８ｎｍ／秒）。
【０１３７】
電子輸送層６としては、本発明の合成実施例−２で合成した２−［５’−（ビフェニル−２−イル）−１，１’：２’，１’’：２’’，１’’’−クアテルフェニル］−４，６−ジフェニル−１，３，５−トリアジン（化合物  Ａ−４）及びＬｉｑを５０：５０（重量比）の割合で３０ｎｍ成膜した（成膜速度０．１５ｎｍ／秒）。
【０１３８】
最後に、ＩＴＯストライプと直行するようにメタルマスクを配し、陰極層７を成膜した。陰極層７は、銀／マグネシウム（重量比１／１０）と銀を、この順番に、それぞれ８０ｎｍ（成膜速度０．５ｎｍ／秒）と２０ｎｍ（成膜速度０．２ｎｍ／秒）で製膜し、２層構造とした。
【０１３９】
それぞれの膜厚は、触針式膜厚測定計（ＤＥＫＴＡＫ）で測定した。
【０１４０】
さらに、この素子を酸素及び水分濃度１ｐｐｍ以下の窒素雰囲気グローブボックス内で封止した。封止は、ガラス製の封止キャップと前記成膜基板エポキシ型紫外線硬化樹脂（ナガセケムテックス社製）を用いた。
【０１４１】
素子実施例−２
素子実施例−１において、電子輸送層６に、２−［５’−（ビフェニル−２−イル）−１，１’：２’，１’’：２’’，１’’’−クアテルフェニル］−４，６−ジフェニル−１，３，５−トリアジン（化合物  Ａ−４）及びＬｉｑを５０：５０（重量比）の割合で３０ｎｍ成膜（成膜速度０．１５ｎｍ／秒）する代わりに、化合物  本発明の合成実施例−３で合成した２−［２’，５’−ビス（９−フェナントリル）−ビフェニル−３−イル］−４，６−ジフェニル−１，３，５−トリアジン（化合物  Ａ−７）及びＬｉｑを５０：５０（重量比）の割合で３０ｎｍ成膜（成膜速度０．１５ｎｍ／秒）した以外は、素子実施例−１と同じ方法で有機電界発光素子を作成した。
【０１４２】
素子実施例−３
素子実施例−１において、電子輸送層６に、２−［５’−（ビフェニル−２−イル）−１，１’：２’，１’’：２’’，１’’’−クアテルフェニル］−４，６−ジフェニル−１，３，５−トリアジン（化合物  Ａ−４）及びＬｉｑを５０：５０（重量比）の割合で３０ｎｍ成膜（成膜速度０．１５ｎｍ／秒）する代わりに、本発明の合成実施例−４で合成した４，６−ジフェニル−２−｛５’−［４−（２−ピリジル）フェニル］−４’’−（２−ピリジル）−１，１’：２’，１’’−テルフェニル−３−イル｝−１，３，５−トリアジン（化合物Ａ−１９）及びＬｉｑを５０：５０（重量比）の割合で３０ｎｍ成膜（成膜速度０．１５ｎｍ／秒）した以外は、素子実施例−１と同じ方法で有機電界発光素子を作成した。
【０１４３】
素子実施例−４
素子実施例−１において、電子輸送層６に、２−［５’−（ビフェニル−２−イル）−１，１’：２’，１’’：２’’，１’’’−クアテルフェニル］−４，６−ジフェニル−１，３，５−トリアジン（化合物  Ａ−４）及びＬｉｑを５０：５０（重量比）の割合で３０ｎｍ成膜（成膜速度０．１５ｎｍ／秒）する代わりに、本発明の合成実施例−５で合成した２−［２’，５’−ビス（３−キノリル）−ビフェニル−３−イル］−４，６−ジフェニル−１，３，５−トリアジン（化合物  Ａ−２７）及びＬｉｑを５０：５０（重量比）の割合で３０ｎｍ成膜（成膜速度０．１５ｎｍ／秒）した以外は、素子実施例−１と同じ方法で有機電界発光素子を作成した。
【０１４４】
素子参考例−１
素子実施例−１において、電子輸送層６に、２−［５’−（ビフェニル−２−イル）−１，１’：２’，１’’：２’’，１’’’−クアテルフェニル］−４，６−ジフェニル−１，３，５−トリアジン（化合物  Ａ−４）及びＬｉｑを５０：５０（重量比）の割合で３０ｎｍ成膜（成膜速度０．１５ｎｍ／秒）する代わりに、化合物  ＥＴＬ−１及びＬｉｑを５０：５０（重量比）の割合で３０ｎｍ成膜（成膜速度０．１５ｎｍ／秒）した以外は、素子実施例−１と同じ方法で有機電界発光素子を作成した。
【０１４５】
作製した有機電界発光素子に直流電流を印加し、ＴＯＰＣＯＮ社製のＬＵＭＩＮＡＮＣＥ  ＭＥＴＥＲ（ＢＭ−９）の輝度計を用いて発光特性を評価した。発光特性として、電流密度１０ｍＡ／ｃｍ２を流した時の電圧（Ｖ）、電流効率（ｃｄ／Ａ）を測定し、連続点灯時の素子寿命を測定した。なお、当該素子寿命は、初期輝度を８００ｃｄ／ｍ２で駆動したときの連続点灯時の輝度減衰時間を測定し、輝度（ｃｄ／ｍ２）が２５％減じるまでに要した時間を測定したうえで、素子参考例−１において輝度（ｃｄ／ｍ２）が２５％減じるまでに要した時間を１００とした時の相対値で表した。結果を以下に示す。
【０１４６】
【表１】
2019019126.tif 000029
【０１４７】
表１より、参考例に比べて、本発明のアジン化合物を用いた有機電界発光素子は、駆動電圧、発光効率及び素子寿命において顕著に優れることが見出された。
【産業上の利用可能性】
【０１４８】
本発明は、有機電界発光素子の電子輸送層として用いることで素子の低電圧駆動、高効率化及び長寿命化を可能にする新規構造を有するトリアジン化合物を提供し、さらに当該化合物を用いた低電圧化を備えた有機電界発光素子を提供するものである。
【図１】
2019019126.tif 000035